【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
外表面を構成する第１の表面と内表面を構成する第２の表面とを有する平坦金属構造部材であって、第１の表面が（ａ）金属を腐食から保護し、３２０〜１，２００ｎｍの波長域における太陽光の平均反射率が６０％である第１塗膜と（ｂ）４００〜７００ｎｍの可視光波長域スペクトルにおける平均反射率が６０％未満を有し、７００〜１，２００ｎｍの近赤外波長域にける平均反射率が６０％を越える第２塗膜とを有することを特徴とする平坦金属構造部材。
【請求項２】
第２の表面が（ｃ）金属を腐食から保護する第１塗膜と（ｄ）５〜２５μｍの熱赤外波長域において０．７５未満の低輻射率を有する第２塗膜を有する請求項１に記載の平坦金属構造部材。
【請求項３】
第１の表面の第１塗膜において、３２０〜１，２００ｎｍの波長域における太陽光の平均反射率が７０％である請求項１に記載の平坦金属構造部材。
【請求項４】
第１の表面の第２塗膜において、４００〜７００ｎｍの可視光波長域における平均反射率が５０％未満である請求項１に記載の平坦金属構造部材。
【請求項５】
第１の表面の第２塗膜において、７００〜１，２００ｎｍの近赤外波長域における平均反射率が７０％を越える請求項１に記載の平坦金属構造部材。
【請求項６】
第２の表面の第２塗膜において、５〜２５μｍの波長域における輻射率が０．６５未満である請求項１に記載の平坦金属構造部材。
【請求項７】
前記塗膜に含有されるバインダーが、アクリレート類、スチレンアクリレート類、ポリビニル類、ポリスチレン類およびスチレン共重合体、アルキッド樹脂、飽和および不飽和ポリエステル類、ヒドロキシ官能ポリエステル類、メラミン−ホルムアルデヒド樹脂、ポリイソシアネート樹脂、ポリウレタン類、エポキシ樹脂、フロロ重合体類、シリコーン類、クロロスルホン酸化ポリエチレン、フッ素化重合体類、フッ素化アクリル共重合体、フロロシリコーン類、プラスチゾル類、ＰＶＤＦ及びこれらの混合物から成る溶剤系バインダー；アルキッド類、ポリエステル類、ポリアクリレート類、エポキシド及びエポキシドエステル類からなる水溶性バインダーから成る水性バインダー；及びアクリレート類、スチレンアクリレート、エチレン・アクリル酸共重合体、メタアクリレート類、ビニルピロリドン・酢酸ビニル共重合体、ポリビニルピロリドン、ポリイソプロピルアクリレート類、ポリウレタン類およびシリコーン類をベースとする分散液および乳濁液、およびポリエチレン、ポリプロピレン、テフロン（登録商標）、合成ワックス類、フッ素化重合体類、フッ素化アクリル共重合体水溶液、フロロシリコーン類およびこれらの混合物をベースとするワックス分散液から成る水性分散液および乳濁液とから成る群より選択される請求項１又は２に記載の平坦金属構造部材。
【請求項８】
第１の表面の第１塗膜は、４００〜１，２００ｎｍの太陽光波長域において透明性を有し、かつ３２０〜１，２００ｎｍの太陽光波長域にける平均後方散乱が６０％を越えるように選択された粒子径を有する耐腐食性顔料を含有する請求項１又は２に記載の平坦金属構造部材。
【請求項９】
耐腐食性顔料が、白色耐腐食性顔料、特に、モリブデン酸カルシウム・亜鉛化合物およびストロンチウム・亜鉛・ホスホロシリケートからなる群より選択される請求項１、２又は８の何れかに記載の平坦金属構造部材。
【請求項１０】
白色耐腐食性顔料の粒子径が１〜３μｍである請求項１、２、８又は９の何れかに記載の平坦金属構造部材。
【請求項１１】
第１の表面の第１塗膜に使用する第１の白色顔料およびフィラーが、金属酸化物、特に酸化ジルコニウム、硫酸金属塩、金属硫化物、金属フッ化物、ケイ酸金属塩、炭酸金属塩およびこれらの混合物からなる無機白色顔料およびフィラーから成る群より選択される請求項１又は２に記載の平坦金属構造部材。
【請求項１２】
第１の白色顔料およびフィラーが、炭酸カルシウム、炭酸マグネシウム、ケイ酸ジルコニウム、酸化アルミニウム、硫酸バリウム及びこれらの混合物から成る群より選択される崩壊性材料である請求項１１に記載の平坦金属構造部材。
【請求項１３】
第１の表面の第２塗膜に使用する第１の着色顔料が、４００〜７００ｎｍの可視光波長域スペクトルにおいて当該可視光を分光選択的に吸収すると共に、７００〜１，２００ｎｍの近赤外波長域における平均透過率が６０％を越える有機顔料から成る群より選択される請求項１、４又は５の何れかに記載の平坦金属構造部材。
【請求項１４】
第１の着色顔料において、７００〜１，２００ｎｍの近赤外波長域における平均透過率が７０％を越える請求項１３に記載の平坦金属構造部材。
【請求項１５】
第１の着色顔料が、モノアゾ、ビスアゾ、β−ナフトール、ナフトールＡＳ、ラッカー形成アゾ、ベンズイミダゾロン、ビスアゾ縮合物、金属錯体、イソインドリノン及びイソインドリン顔料を含むアゾ顔料、およびフタロシアニン、キナクリドン、ペリレン及びぺリノン、チオインジゴ、アントラキノン、アントラピリミジン、フラバントロン、ピラントロン、アントラントロン、ジオキサジン、トリアリルカルボニウム、キノフタロン及びジケト−ピロロピロール顔料を含む多環式顔料から成る群より選択される請求項１３又は１４に記載の平坦金属構造部材。
【請求項１６】
第１外面上の第２塗膜に使用する第２の着色顔料は、４００〜７００ｎｍの可視光波長域スペクトルにおいて当該可視光を分光選択的に吸収すると共に、７００〜１，２００ｎｍの近赤外波長域において平均５０％を越える反射率を有する無機顔料から成る群より選択される請求項１、４及び５に記載の平坦金属構造部材。
【請求項１７】
第２の無機着色顔料において、７００〜１，２００ｎｍの近赤外波長域における平均反射率が６０％を越える請求項１６に記載の平坦金属構造部材。
【請求項１８】
第２の無機着色顔料が、金属酸化物および水酸化物、特に酸化鉄、カドミウム顔料、ビスマス顔料、クロム顔料、ウルトラマリーンブルー及び紺青顔料、混相ルチル及びスピネル顔料、及び被覆小板状雲母顔料から成る群より選択される請求項１６又は１７に記載の平坦金属構造部材。
【請求項１９】
第２の表面の第２塗膜において、３〜５０μｍの熱赤外波長域における平均反射率が６０％である小板状金属顔料を含有する請求項２又は６に記載の平坦金属構造部材。
【請求項２０】
小板状顔料が、アルミニウム、鉄、鋼、黄銅、銅、銀被覆銅およびニッケルから選択される請求項１９に記載の平坦金属構造部材。
【請求項２１】
小板状顔料の最大線寸法が２５〜５０μｍである請求項１９又は２０に記載の平坦金属構造部材。
【請求項２２】
第２の表面の第２塗膜において、３〜５０μｍ、少なくとも５〜２５μｍの熱赤外波長域において平均透過率が５０％を超える第２の白色顔料およびフィラーを含有する請求項２又は６に記載の平坦金属構造部材。
【請求項２３】
第２の白色顔料およびフィラーが、硫化亜鉛、酸化亜鉛、炭酸カルシウム及び重合体顔料から選択される請求項２２に記載の平坦金属構造部材。
【請求項２４】
近赤外領域における第１表面の反射率が７００ｎｍから急激に上昇し、８００〜１，０００ｎｍにおいて６０％を超える請求項１に記載の平坦金属構造部材。
【手続補正２】
【補正対象書類名】明細書
【補正対象項目名】０００８
【補正方法】変更
【補正の内容】
【０００８】
外表面を構成する第１の表面と内表面を構成する第２の表面とを有する平坦金属構造部材であって、第１の表面が（ａ）金属を腐食から保護し、３２０〜１，２００ｎｍの波長域における太陽光の平均反射率が６０％である第１塗膜と（ｂ）４００〜７００ｎｍの可視光波長域スペクトルにおける平均反射率が６０％未満を有し、７００〜１，２００ｎｍの近赤外波長域にける平均反射率が６０％を越える第２塗膜とを有することを特徴とする平坦金属構造部材。